(57)【特許請求の範囲】
【請求項１】
マレイン酸及び／又はフマル酸を９０モル％以上含有する多塩基酸成分と多価アルコール成分とを縮合重合して得られた不飽和ポリエステル樹脂（ａ１）、水素添加スチレン系熱可塑性エラストマー（ａ２）、軽質炭酸カルシウム（ａ３）、重質炭酸カルシウム（ａ４）及び重合開始剤を含有する樹脂組成物（Ａ）を、ガラス繊維（Ｂ）に含浸して得られる加熱圧縮成形用成形材料であって、前記樹脂組成物（Ａ）中の含有量が、前記不飽和ポリエステル樹脂１００質量部に対して、前記水素添加スチレン系熱可塑性エラストマー（ａ２）が３０〜６０質量部、軽質炭酸カルシウム（ａ３）と重質炭酸カルシウム（ａ４）との合計が５０〜２００質量部であり、且つ、軽質炭酸カルシウム（ａ３）が２５〜１５０質量部、前記重質炭酸カルシウム（ａ４）が２５〜１５０質量部であることを特徴とする加熱圧縮成形用成形材料。
【請求項２】
前記ガラス繊維（Ｂ）の含有率が１０〜４０質量％の範囲である請求項１記載の加熱圧縮成形用成形材料。
【請求項３】
請求項１又は２記載の加熱圧縮成形用成形材料を成形して得られることを特徴とする成形品。
【請求項４】
シートモールディングコンパウンド（ＳＭＣ）又はバルクモールディングコンパウンド（ＢＭＣ）の加熱圧縮成形法により得られるものである請求項３記載の成形品。
【請求項５】
比重が１．３〜１．６の範囲である請求項３又は４項記載の成形品。
【発明の詳細な説明】
【技術分野】
【０００１】
本発明は、加熱圧縮成形法により成形可能で、表面平滑性に優れる成形品が得られる低比重の加熱圧縮成形用成形材料及びその成形品に関する。
【背景技術】
【０００２】
一般に用いられるラジカル重合性樹脂は、機械特性、耐水性、耐薬品性等が良好なうえに、硬化時間が短く、硬化温度に関わらず硬化時間の調整が可能であるため、種々の用途で利用されている。特に、繊維強化プラスチック（ＦＲＰ）の分野においては、生産性が良く、種々の形状に対応可能なため、ラジカル重合性樹脂をシートモールディングコンパウンド（ＳＭＣ）やバルクモールディングコンパウンド（ＢＭＣ）として加工し、加熱圧縮成形、トランスファー成形、射出成形、圧着成形等の手法により種々成形品（浴室部材、合併浄化槽、車輌部材、電気部材、土木部材、管路の内張り材、構造部材、またこれらの補修）を得る方法がしばしば用いられる。【０００３】
これらのＦＲＰでは、十分な強度を得る為にガラス繊維を用い、またコスト低減の為に炭酸カルシウム等の無機充填材を添加する場合が多く、その比重は１．７〜２．０程度であるが、近年、炭酸ガス削減や燃費向上の要求により、自動車部材、船舶部材、航空機部材を中心に軽量化が求められてきた。【０００４】
これに対して、ガラスバルーン等の中空状の軽量充填材を含有する不飽和ポリエステル樹脂組成物やＳＭＣが提案されている（例えば、特許文献１及び２参照。）。しかしながら、中空状の軽量充填材が高価であること、及び得られる成形品の表面平滑性が悪いという問題があった。また、ガラス繊維の代わりに、合成樹脂繊維や天然繊維を用いた低比重ＳＭＣが提案されている（例えば、特許文献３参照。）。しかしながら、このＳＭＣにはガラス繊維を用いたものと比較して強度が弱いという課題があった。
【先行技術文献】
【特許文献】
【０００５】
【特許文献１】特開２００２−２１２４０８号公報
【特許文献２】特開平５−１４７０２９号公報
【特許文献３】特開２００３−４９００１号公報
【発明の概要】
【発明が解決しようとする課題】
【０００６】
本発明が解決しようとする課題は、成形収縮率が小さく、表面平滑性及び強度に優れ、且つ、低比重の成形品が得られる加熱圧縮成形用成形材料及びその成形品を提供することである。
【課題を解決するための手段】
【０００７】
本発明者等は、特定の不飽和ポリエステル樹脂、水素添加スチレン系熱可塑性エラストマー、軽質炭酸カルシウム、重質炭酸カルシウム及び重合開始剤を特定の質量比で含有する樹脂組成物をガラス繊維強化材に含浸して得られる加熱圧縮成形用成形材料から得られる成形品が、成形収縮率が小さく、低比重で、表面平滑性及び強度に優れることを見出し、本発明を完成した。【０００８】
すなわち、マレイン酸及び／又はフマル酸を９０モル％以上含有する他塩基酸成分と多価アルコール成分とを縮合重合して得られた不飽和ポリエステル樹脂（ａ１）、水素添加スチレン系熱可塑性エラストマー（ａ２）、軽質炭酸カルシウム（ａ３）、重質炭酸カルシウム（ａ４）及び重合開始剤を含有する樹脂組成物（Ａ）を、ガラス繊維（Ｂ）に含浸して得られる加熱圧縮成形用成形材料であって、前記樹脂組成物（Ａ）中の含有量が、前記不飽和ポリエステル樹脂１００質量部に対して、前記水素添加スチレン系熱可塑性エラストマー（ａ２）が３０〜６０質量部、軽質炭酸カルシウム（ａ３）と重質炭酸カルシウム（ａ４）との合計が５０〜２００質量部であり、且つ、軽質炭酸カルシウム（ａ３）が２５〜１５０質量部、前記重質炭酸カルシウム（ａ４）が２５〜１５０質量部であることを特徴とする加熱圧縮成形用成形材料に関する。
【発明の効果】
【０００９】
本発明の加熱圧縮成形用成形材料から得られる成形品は、低比重で、表面平滑性及び強度に優れることから、ＳＭＣ用途として一般的である浴槽や洗面ボウル等の住宅設備部材に加えて、自動車部品、船体部品、航空機部品等に好適に用いることができる。特に、表面平滑性に優れることから塗装用途に最適である。
【発明を実施するための形態】
【００１０】
本発明の加熱圧縮成形用成形材料は、マレイン酸及び／又はフマル酸を９０モル％以上含有する多塩基酸成分と多価アルコール成分とを縮合重合して得られた不飽和ポリエステル樹脂（ａ１）、水素添加スチレン系熱可塑性エラストマー（ａ２）、軽質炭酸カルシウム（ａ３）、重質炭酸カルシウム（ａ４）及び重合開始剤を含有する樹脂組成物（Ａ）を、ガラス繊維（Ｂ）に含浸して得られる加熱圧縮成形用成形材料であって、前記樹脂組成物（Ａ）中の含有量が、前記不飽和ポリエステル樹脂１００質量部に対して、前記水素添加スチレン系熱可塑性エラストマー（ａ２）が３０〜６０質量部、軽質炭酸カルシウム（ａ３）と重質炭酸カルシウム（ａ４）との合計が５０〜２００質量部であり、且つ、軽質炭酸カルシウム（ａ３）が２５〜１５０質量部、前記重質炭酸カルシウム（ａ４）が２５〜１５０質量部であるものである。
【００１１】
まず、前記樹脂組成物（Ａ）について説明する。前記樹脂組成物（Ａ）は、マレイン酸及び／又はフマル酸を９０モル％以上含有する他塩基酸成分と多価アルコール成分とを縮合重合して得られた不飽和ポリエステル樹脂（ａ１）、水素添加スチレン系熱可塑性エラストマー（ａ２）、軽質炭酸カルシウム（ａ３）、重質炭酸カルシウム（ａ４）及び重合開始剤を含有するものであって、これらの含有量が、前記不飽和ポリエステル樹脂１００質量部に対して、前記水素添加スチレン系熱可塑性エラストマー（ａ２）が３０〜６０質量部、軽質炭酸カルシウム（ａ３）と重質炭酸カルシウム（ａ４）との合計が５０〜２００質量部であり、且つ、軽質炭酸カルシウム（ａ３）が２５〜１５０質量部、前記重質炭酸カルシウム（ａ４）が２５〜１５０質量部であるものである。
【００１２】
前記不飽和ポリエステル樹脂（ａ１）は、マレイン酸及び／又はフマル酸を９０モル％以上含有する多塩基酸成分と多価アルコール成分とを縮合重合して得られた不飽和ポリエステル樹脂である。多塩基酸成分中のマレイン酸及び／又はフマル酸が９０モル％未満である場合は、得られる成形品の成形収縮が大きくなり、表面平滑性が悪化すると共に、強度が不十分となる。
【００１３】
前記不飽和ポリエステル樹脂（ａ１）の原料となるマレイン酸及びフマル酸以外の前記多塩基酸成分としては、例えば、イタコン酸、シトラコン酸及びこれら二塩基酸の無水物、アジピン酸、セバシン酸、コハク酸、グルコン酸、フタル酸無水物、イソフタル酸、テレフタル酸、テトラヒドロフタル酸無水物、クロレンド酸無水物等が挙げられる。これらの多塩基酸成分は、単独で用いることも２種以上併用することもできる。
【００１４】
前記不飽和ポリエステル樹脂（ａ１）の原料となる前記多価アルコール成分としては、例えば、エチレングリコール、１，２−プロピレングリコール、１，３−プロピレングリコール、１，３−ブタンジオール、１，４−ブタンジオール、ネオペンチルグリコール、３−メチル−１，５−ペンタンジオール、１，６−ヘキサンジオール、シクロヘキサンジオール、水素添加ビスフェノールＡ、ジオキシエチレングリコール、トリオキシエチレングリコール、ジオキシプロピレングリコール、トリオキシプロピレングリコール、オクチルアルコール、オレイルアルコール、トリメチロールプロパン等が挙げられる。これらの多価アルコール成分は、単独で用いることも２種以上併用することもできる。
【００１５】
前記水素添加スチレン系熱可塑性エラストマー（ａ２）としては、例えば、スチレン／エチレン／プロピレンブロック共重合体、スチレン／エチレン／プロピレン／スチレンブロック共重合体、スチレン／エチレン／ブチレン／スチレンブロック共重合体、スチレン／エチレン／エチレン／プロピレン／スチレンブロック共重合体等が挙げられる。また、これらの水素添加スチレン系熱可塑性エラストマー（ａ２）は、単独で用いることも２種以上併用することもできる。
【００１６】
前記水素添加スチレン系熱可塑性エラストマー（ａ２）の製造法は、特に限定されないが、スチレン／共役ジエン共重合体の二重結合を水素添加して得る方法が挙げられる。
【００１７】
ここで、前記水素添加スチレン系熱可塑性エラストマー（ａ２）の代わりに、水素添加処理されていないスチレン／ブタジエン共重合体、スチレン／ブタジエン／スチレンブロック共重合体等を使用した場合、得られる成形品の低収縮性や表面平滑性が不十分となり、本発明の効果を得ることができない。
【００１８】
前記樹脂組成物（Ａ）中の前記水素添加スチレン系熱可塑性エラストマー（ａ２）の含有量は、前記不飽和ポリエステル樹脂（ａ１）１００質量部に対して、３０〜６０質量部であるが、得られる成形品の表面平滑性がより優れることから、３３〜５５質量部が好ましい。
【００１９】
前記軽質炭酸カルシウム（ａ３）としては、得られる成形品の表面平滑性がより向上することから、一次粒子径が３μｍ以下であるものが好ましく、１μｍ以下であるものがより好ましい。
【００２０】
前記重質炭酸カルシウム（ａ４）としては、得られる成形品の表面平滑性がより向上することから、平均粒子径が５μｍ以下であるものが好ましく、２μｍ以下であるものがより好ましい。
【００２１】
前記樹脂組成物（Ａ）中の前記軽質炭酸カルシウム（ａ３）と前記重質炭酸カルシウム（ａ４）の含有量は合計で、前記不飽和ポリエステル樹脂（ａ１）１００質量部に対して、５０〜２００質量部である。５０質量部より少ない場合、得られる成形材料が低粘度となるため加熱圧縮成形性が劣り、２００質量部より多い場合、得られる成形品の比重が大きくなり、本発明の効果が得られない。
【００２２】
また、前記軽質炭酸カルシウム（ａ３）、または前記重質炭酸カルシウム（ａ４）をそれぞれ単独で使用した場合、加熱成形圧縮性、得られる成形品の比重および表面平滑性のバランスが取れなくなり、本発明の効果を得ることができない。
【００２３】
さらに、前記不飽和ポリエステル樹脂（ａ１）１００質量部に対して、前記軽質炭酸カルシウム（ａ３）は２５〜１５０質量部である。前記軽質炭酸カルシウム（ａ３）が２５質量部より少ない場合、得られる成形材料が低粘度となるため加熱圧縮成形が劣り、１５０質量部より多い場合、前記樹脂組成物（Ａ）が高粘度となるため、ＳＭＣ等の成形材料が作製できなくなる。
【００２４】
また、前記不飽和ポリエステル樹脂（ａ１）１００質量部に対して、前記重質炭酸カルシウム（ａ４）は２５〜１５０質量部である。前記重質炭酸カルシウム（ａ４）が２５質量部より少ない場合、前記樹脂組成物（Ａ）が高粘度となるため、シートモールディングコンパウンド等の成形材料の製作が困難となり、前記樹脂組成物（Ａ）が不均一分散となるため、得られる成形材料の圧縮成形性が劣り、また加熱圧縮成形により得られる成形品の強度が不十分となる。前記重質炭酸カルシウム（ａ４）が１５０質量部より多い場合は、ＳＭＣ等の成形材料が製作できても、最終的に得られる成形品の表面平滑性が劣る。
【００２５】
前記重合開始剤は、特に限定されないが、有機過酸化物が好ましく、例えば、ジアシルパーオキサイド化合物、パーオキシエステル化合物、ハイドロパーオキサイド化合物、ケトンパーオキサイド化合物、アルキルパーエステル化合物、パーカーボネート化合物等が挙げられ、成形条件に応じて適宜選択できる。これらの重合開始剤は、単独で用いることも２種以上併用することもできる。
【００２６】
前記樹脂組成物（Ａ）中の前記重合開始剤の含有量は、本発明の目的を達成する範囲であれば特に限定されるものではないが、本発明の成形材料の硬化特性と保存安定性が共に優れることから、重合性不飽和基を有する成分に対して、０．３〜３質量％の範囲が好ましい。
【００２７】
前記樹脂組成物（Ａ）には、前記不飽和ポリエステル樹脂（ａ１）、前記水素添加スチレン系熱可塑性エラストマー（ａ２）、前記軽質炭酸カルシウム（ａ３）、前記重質炭酸カルシウム（ａ４）、前期重合開始剤以外の成分として、前記不飽和ポリエステル樹脂成分（ａ１）以外の熱硬化性樹脂、前記水素添加スチレン系熱可塑性エラストマー（ａ２）以外の熱可塑性樹脂、重合性不飽和単量体、重合禁止剤、増粘剤、離型剤、顔料、減粘剤、老化防止剤、可塑剤、難燃剤、抗菌剤、安定剤、補強材、光硬化剤等を含有することができる。
【００２８】
前記熱硬化性樹脂としては、例えば、ビニルエステル樹脂、フェノール樹脂、メラミン樹脂、フラン樹脂等が挙げられる。また、これらの熱硬化性樹脂は、単独で用いることも２種以上併用することもできる。
【００２９】
前記熱可塑性樹脂としては、例えば、ナイロン樹脂、ポリエチレンテレフタレート樹脂、ポリブチレンテレフタレート樹脂、ポリカーボネート樹脂、ポリプロピレン樹脂、ポリエチレン樹脂、ポリスチレン樹脂、アクリル樹脂、およびこれらを共重合等により変性させたものが挙げられる。また、これらの熱硬化性樹脂は、単独で用いることも２種以上併用することもできる。
【００３０】
前記重合性不飽和単量体としては、例えば、スチレン等のビニル単量体；（メタ）アクリル酸メチル、（メタ）アクリル酸ブチル等の（メタ）アクリル酸エステル単量体などが挙げられる。また、これらの重合性不飽和単量体は、単独で用いることも２種以上併用することもできる。
【００３１】
前記重合性不飽和単量体の添加量は、前記樹脂組成物（Ａ）の粘度調整のため適宜調整すればよく、特に限定されるものではないが、シートモールディングコンパウンド等の加熱圧縮成形用成形材料が作成しやすいことから、不飽和ポリエステル樹脂組成物（ａ１）１００質量部に対して、１００〜２００質量部の範囲が好ましく、１４０〜１８０質量部の範囲内がより好ましい。
【００３２】
前記重合禁止剤としては、例えば、ハイドロキノン、トリメチルハイドロキノン、ｐ−ｔ−ブチルカテコール、ｔ−ブチルハイドロキノン、トルハイドロキノン、ｐ−ベンゾキノン、ナフトキノン、ハイドロキノンモノメチルエーテル、フェノチアジン、ナフテン酸銅、塩化銅等が挙げられる。これらの重合禁止剤は、単独で用いることも、２種以上を併用することもできる。これらの重合禁止剤は、前記樹脂組成物（Ａ）中に、１０〜１０００ｐｐｍ含有することが好ましい。
【００３３】
前記増粘剤としては、例えば、酸化マグネシウム、水酸化マグネシウム、酸化カルシウム、水酸化カルシウム等の金属酸化物や金属水酸化物、イソシアネート化合物等が挙げられ、本発明の加熱圧縮成形材料の取り扱い性によって適宜選択肢できる。これらの増粘剤は、単独で用いることも、２種以上を併用することもできる。これらの中でも、酸化マグネシウムが好ましい。
【００３４】
前記離型剤としては、例えば、ステアリン酸亜鉛、ステアリン酸カルシウム、パラフィンワックス、ポリエチレンワックス、カルナバワックスなどが挙げられる。好ましくは、パラフィンワックス、ポリエチレンワックス、カルナバワックス等が挙げられる。これらの離型剤は、単独で用いることも、２種以上を併用することもできる。
【００３５】
前記ガラス繊維（Ｂ）としては、例えば、ロービングと呼ばれる長繊維をカットした繊維、予め短くカットされたチョップドストランドと呼ばれる短繊維等が挙げられる。また、繊維を平織り、朱子織り、不織布、マット状の形態にしたものも使用できる。これらのガラス繊維は、単独で用いることも、２種以上を併用することもできる。
【００３６】
前記ガラス繊維（Ｂ）の種類としては、例えば、Ｅガラス、Ｃガラス、Ｒガラス、ＡＲガラス、または低ホウ素含有率ガラス等を、繊維径１０〜２５μｍで、線密度１０００〜５０００ｇ／ｋｍ（ＴＥＸ）で集束したものなどを用いることができる。また、集束剤（サイジング剤）としては、例えば、アクリル樹脂、ウレタン樹脂、ビニル樹脂等の熱可塑性樹脂と、シランカップリング剤とを併用することが好ましい。
【００３７】
本発明の加熱圧縮成形用成形材料は、前記樹脂組成物（Ａ）を、前記ガラス繊維（Ｂ）に含浸させて得られるものであるが、加熱圧縮成形用成形材料中の前記ガラス繊維（Ｂ）の含有率は、得られる成形品の強度及び表面平滑性がより向上することから、１０〜４０質量％の範囲が好ましく、２０〜４０質量％の範囲がより好ましい。
【００３８】
また、本発明の加熱成形用成形材料は、成形材料としての取り扱いや成形性の観点から、シートモールディングコンパウンド（以下、「ＳＭＣ」と略記する。）又はバルクモールディングコンパウンド（以下、「ＢＭＣ」と略記する。）であることが好ましい。
【００３９】
前記ＳＭＣの製造方法としては、通常のロール、インターミキサー、プラネタリーミキサー、ニーダー、押し出し機などの混合機を用いて、前記不飽和ポリエステル樹脂（ａ１）、前記水素添加スチレン系熱可塑性エラストマー（ａ２）、前記軽質炭酸カルシウム（ａ３）及び前記重質炭酸カルシウム（ａ４）等の樹脂組成物（Ａ）の各成分を混合分散し、上下に設置されたキャリアフィルムに均一な厚さになるように塗布し、所定の長さにカットされたガラス繊維（Ｂ）を、前記上下に設置されたキャリアフィルムの樹脂コンパウンドに挟み込み、次いで、全体を含浸ロールの間に通して、圧力を加えて繊維補強材に樹脂コンパウンドを含浸させた後、ロール状に巻き取るか又はつづら折りに畳んでＳＭＣが得られる。必要に応じて、この後に熟成等を行う。増粘剤を配合した場合は、２５〜６０℃の温度で熟成することが好ましい。キャリアフィルムとしては、ポリエチレンフィルム、ポリプロピレンフィルム等を用いることができる。
【００４０】
前記ＢＭＣの製造方法としては、前記ＳＭＣの製造方法と同様に、通常のロール、インターミキサー、プラネタリーミキサー、ニーダー、押し出し機などの混合機を用いて、前記不飽和ポリエステル樹脂成分（ａ１）、前記水素添加スチレン系熱可塑性エラストマー（ａ２）、前記軽質炭酸カルシウム（ａ３）、前記重質炭酸カルシウム（ａ４）、前期重合開始剤等を含む前記樹脂組成物（Ａ）を分散させた後、最後に前記ガラス繊維（Ｂ）を混合・分散させる方法が好ましい。ＢＭＣの場合、前記ガラス繊維（Ｂ）としては、分散性の観点から比較的短繊維を使用するのが好ましく、例えば、５〜１３ｍｍ長さの範囲である。また、ＳＭＣと同様に増粘剤を混合した場合は、２５〜６０℃の温度で熟成することが好ましい。
【００４１】
本発明の成形品は、前記加熱成形用成形材料より得られるが、成形材料としての取り扱いや成形性の観点から、その成形方法としては、ＳＭＣ又はＢＭＣの加熱圧縮成形法が好ましい。
【００４２】
前記加熱圧縮成形法としては、例えば、ＳＭＣ、ＢＭＣ等の成形材料を所定量計量し、予め１１０℃〜１８０℃に加熱した金型に投入し、圧縮成形機にて型締めを行い、成形材料を賦型させ、０．１〜２０ＭＰａの成形圧力を保持することによって、成形材料を硬化させ、その後成形品を取り出し成形品を得る製造方法が用いられる。この場合シェアエッジを有する金型内で金型温度１２０℃〜１６０℃にて、成形品の厚さ１ｍｍ当たり１〜２分間という規定の時間、１〜１０ＭＰａの成形圧力を保持し、加熱圧縮成形する製造方法が好ましい。
【００４３】
本発明の成形品は、軽量かつ強度に優れることから、比重が１．３〜１．６の範囲内であることが好ましい。
【００４４】
本発明の加熱圧縮成形用成形材料から得られる成形品は、低比重で且つ表面平滑性が優れた成形品が得られることから、塗装を必要とする自動車部品、船体部品、航空機部品等に好適に用いることができる。
【実施例】
【００４５】
以下に本発明を具体的な実施例を挙げてより詳細に説明する。【００４６】
（合成例１：不飽和ポリエステル樹脂（ａ１−１）の合成）
温度計、攪拌機、不活性ガス導入口および還流冷却器を備えた四口フラスコにフマル酸３モル及びプロピレングリコール３．１５モルを仕込み、２０５℃にて１０時間、脱水縮合反応した。次いで、スチレンを添加し、不飽和ポリエステル樹脂（ａ１−１）の６０質量％スチレン溶液を得た。【００４７】
（合成例２：不飽和ポリエステル樹脂（ａ１−２）の合成）
温度計、攪拌機、不活性ガス導入口および還流冷却器を備えた四口フラスコにフマル酸２．７モル、イソフタル酸０．３モル、プロピレングリコール３．１５モルとを仕込み、２０５℃にて１０時間、脱水縮合反応した。次いで、スチレンを添加し、不飽和ポリエステル樹脂（ａ１−２）の６０質量％スチレン溶液を得た。【００４８】
（合成例３：不飽和ポリエステル樹脂（Ｒａ１−１）の合成）
温度計、攪拌機、不活性ガス導入口および還流冷却器を備えた四口フラスコにフマル酸２．４モル、イソフタル酸０．６モル、プロピレングリコール３．０５モルとを仕込み、２０５℃にて１０時間、脱水縮合反応した。次いで、スチレンを添加し、不飽和ポリエステル樹脂（Ｒａ１−１）の６０質量％スチレン溶液を得た。【００４９】
（製造例１：樹脂組成物（Ａ−１）の製造）
合成例１で得られた不飽和ポリエステル樹脂（ａ１−１）の６０質量％スチレン溶液１６７質量部（不飽和ポリエステル樹脂（ａ１−１）として１００質量部）、スチレン／エチレン／プロピレンブロック共重合体（株式会社クラレ製「セプトン１０２０」、以下「ＳＥＰ」と略記する。）の３０質量％スチレン溶液１４０質量部（ＳＥＰとして４２質量部）、軽質炭酸カルシウム（一次粒子径０．２μｍ）４５質量部、重質炭酸カルシウム（平均粒子径１．１μｍ）１２２質量部、重合開始剤（化薬アクゾ株式会社製「カヤカルボン  ＡＩＣ−７５」）５質量部、ステアリン酸亜鉛１２質量部及び酸化マグネシウム５質量部をディゾルバーにより混合し、樹脂組成物（Ａ−１）を得た。前記樹脂組成物中のスチレンは１６５質量部となった。【００５０】
（製造例２：樹脂組成物（Ａ−２）の製造）
製造例１で用いた軽質炭酸カルシウムの量を４５質量部から１２２質量部に変更し、重質炭酸カルシウムの量を１２２質量部から４５質量部に変更した以外は、製造例１と同様に操作することにより、樹脂組成物（Ａ−２）を得た。【００５１】
（製造例３：樹脂組成物（Ａ−３）の製造）
製造例１で用いたＳＥＰの３０質量％スチレン溶液をスチレン／エチレン／プロピレン／スチレンブロック共重合体（株式会社クラレ製「セプトン２１０４」、以下「ＳＥＰＳ」と略記する。）の３０質量％スチレン溶液に変更した以外は、製造例１と同様に操作することにより、樹脂組成物（Ａ−３）を得た。【００５２】
（製造例４：樹脂組成物（Ａ−４）の製造）
実施例１で用いたＳＥＰの３０質量％スチレン溶液をスチレン／エチレン／エチレン／プロピレン／スチレンブロック共重合体（株式会社クラレ製「セプトン４０３３」、以下「ＳＥＥＰＳ」と略記する。）の３０質量％スチレン溶液に変更した以外は、製造例１と同様に操作することにより、樹脂組成物（Ａ−４）を得た。【００５３】
（製造例５：樹脂組成物（Ａ−５）の製造）
製造例１で用いた不飽和ポリエステル樹脂（ａ１−１）の６０質量％スチレン溶液を不飽和ポリエステル樹脂（ａ１−２）の６０質量％スチレン溶液に変更した以外は、製造例１と同様に操作することにより、樹脂組成物（Ａ−５）を得た。【００５４】
（製造例６：樹脂組成物（Ａ−６）の製造）
製造例１で用いた重質炭酸カルシウムの量を１２２質量部から５３質量部に変更した以外は、製造例１と同様に操作することにより、樹脂組成物（Ａ−６）を得た。【００５５】
（製造例７：樹脂組成物（ＲＡ−１）の製造）
製造例１で用いた軽質炭酸カルシウムの量を４５質量部から０質量部に変更し、重質炭酸カルシウムの量を、１２２質量部から３９３質量部に変更した以外は、製造例１と同様に操作することにより、樹脂組成物（ＲＡ−１）を得た。【００５６】
（製造例８：樹脂組成物（ＲＡ−２）の製造）
製造例１で用いた軽質炭酸カルシウムの量を４５質量部から０質量部に変更し、重質炭酸カルシウムの量を１２２質量部から１６７質量部に変更した以外は、製造例１と同様に操作することにより、樹脂組成物（ＲＡ−２）を得た。【００５７】
（製造例９：樹脂組成物（ＲＡ−３）の製造）
製造例１で用いたＳＥＰの３０質量％スチレン溶液を汎用ポリスチレンの３０質量％スチレン溶液に変更した以外は、製造例１と同様に操作することにより、樹脂組成物（ＲＡ−３）を得た。【００５８】
（製造例１０：樹脂組成物（ＲＡ−４）の製造）
製造例１で用いたＳＥＰの３０質量％スチレン溶液をスチレン／ブタジエン／スチレンブロック共重合体（以下、「ＳＢＳ」と略記する。）の３０質量％スチレン溶液に変更した以外は、製造例１と同様に操作することにより、樹脂組成物（ＲＡ−４）を得た。【００５９】
（製造例１１：樹脂組成物（ＲＡ−５）の製造）
製造例１で用いた不飽和ポリエステル樹脂（ａ１−１）の６０質量％スチレン溶液を不飽和ポリエステル樹脂（Ｒａ１−１）の６０質量％スチレン溶液に変更した以外は、製造例１と同様に操作することにより、樹脂組成物（ＲＡ−５）を得た。【００６０】
（製造例１２：樹脂組成物（ＲＡ−６）の製造）
製造例１で用いた軽質炭酸カルシウムの量を４５質量部から１６７質量部に変更し、重質炭酸カルシウムの量を１２２質量部から０質量部に変更した以外は、製造例１と同様に操作することにより、樹脂組成物（ＲＡ−６）を得た。【００６１】
上記で得られた樹脂組成物（Ａ−１）〜（Ａ−６）及び（ＲＡ−１）〜（ＲＡ−６）の組成を表１及び表２に示す。【００６２】
【表１】
0005885053.tif 000002
【００６３】
【表２】
0005885053.tif 000003
【００６４】
（実施例１：加熱圧縮成形用成形材料（１）の製造及び評価）
製造例１で得られた樹脂組成物（Ａ−１）４９３質量部を上下に設置された２枚のポリプロピレン製キャリアフィルム上に均一な厚さになるように塗布し、２５．４ｍｍにカットしたガラス繊維（日東紡績株式会社製「ＰＢ−５４９」、以下「ガラス繊維（Ｂ−１）」と略記する。）１９２質量部を前記上下に設置されたキャリアフィルム上の樹脂組成物の間に挟み込み、全体を含浸ロールの間に通して圧力を加えて樹脂組成物（Ａ−１）をガラス繊維に含浸させた後、４５℃で２４時間養生し、ガラス繊維含有率が２８質量％の加熱圧縮成形用成形材料（ＳＭＣ）（１）を得た。【００６５】
上記で得られた加熱圧縮成形用成形材料（１）を用いて、下記の成形品の評価を行った。【００６６】
［成形品の作製］
上記で得られた加熱圧縮成形用成形材料（１）６００ｇを３００×３００ｍｍの金型を用いて加熱圧縮成形し、厚さ４ｍｍの平板状の成形品（１）を得た。加熱圧縮成形条件は、金型温度（下）１３０℃／（上）１４５℃、キープ時間６分間、圧力５ＭＰａであった。【００６７】
［成形品の比重］
ＪＩＳ  Ｋ  ６９１１に準じ、上記で得られた成形品（１）の比重を次の方法で測定した。成形品（１）を２０ｍｍ角に切断し、質量を２３℃の空気中で量った。次に蒸留水をビーカーに入れて２３℃に保ち、はかりの皿に触れないように置いたビーカー台の上に置いた。細い金属線で結んだ成形品（１）を浸漬液に浸して、金属線の他端をはかりに吊るし、その質量を量った。成形品（１）を外し、前と同じ状態にして金属線だけの質量を量った。以下の式によって比重を算出した。
Ｓ＝Ｗ／（Ｗ−Ｗ１＋ｗ）
ここで、
Ｓ：比重
Ｗ：成形品の空気中における質量（ｇ）
Ｗ１：成形品を金属線で浸漬液中に吊り下げたときの質量（ｇ）
ｗ：金属線だけを浸漬液中に吊り下げたときの質量（ｇ）【００６８】
［成形品の収縮率］
上記で得られた成形品（１）を２３℃、湿度５０％の状態に２４時間放置した後、成形品（１）のけがき線に沿って縦横６箇所の寸法を測定した。次に以下の式によって収縮率を算出した。
Ｍ＝１００×（Ｄ−ｄ）／Ｄ
ここで、
Ｍ：収縮率（％）
Ｄ：２３℃の室温で測定した金型の寸法（ｍｍ）
ｄ：けがき線に沿って測定した寸法（ｍｍ）【００６９】
［成形品の曲げ強度及び曲げ弾性率］
上記で得られた成形品（１）から切り出した５個の試験片（幅２５ｍｍ×長さ８０ｍｍ×厚さ４ｍｍ）について、ＪＩＳ  Ｋ７１７１に準拠し、株式会社島津製作所製「オートグラフＡＧ−Ｉ」を使用して三点曲げ試験（標点間距離６０ｍｍ、試験速度２ｍｍ／ｍｉｎ）を行い、曲げ強度及び曲げ弾性率を測定した。【００７０】
［成形品の衝撃強度］
上記で得られた成形品（１）から切り出した１０個の試験片（幅１０ｍｍ×長さ８０ｍｍ×厚さ４ｍｍ）について、ＪＩＳ  Ｋ７１１１に準拠し、シャルピー衝撃試験機を使用して、シャルピー衝撃強さを測定した。【００７１】
［成形品の表面平滑性］
ＢＹＫ−Ｇａｒｄｎｅｒ社製「ｍｉｃｒｏ−ＴＲＩ−ｇｌｏｓｓ」を使用し、上記で得られた成形品（１）表面の６０度光沢値を測定した。
株式会社東京精密製「表面粗さ形状測定器  サーフコム１３０Ａ」を使用し、上記で得られた成形品（１）表面の平均粗さ（Ｒａ）及び１０点平均粗さ（Ｒｚ）を測定した。平均粗さの値が低いほど、表面平滑性に優れる。【００７２】
（実施例２〜５：加熱圧縮成形用成形材料（２）〜（５）の製造）
実施例１で用いた樹脂組成物（Ａ−１）を、樹脂組成物（Ａ−２）〜（Ａ−５）に変更した以外は、実施例１と同様に操作することにより、加熱圧縮成形用成形材料（２）〜（５）を得た。【００７３】
（実施例６：加熱圧縮成形用成形材料（６）の製造）
実施例１で用いた樹脂組成物（Ａ−１）４９３質量部を、樹脂組成物（Ａ−６）４２４質量部に変更し、ガラス繊維の量を１９２質量部から１６５質量部に変更した以外は、実施例１と同様に操作することにより、ガラス繊維含有率が２８質量％の加熱圧縮成形用成形材料（６）を得た。【００７４】
（加熱圧縮成形用成形材料（２）〜（６）の評価）
実施例１で用いた加熱圧縮成形用成形材料（１）を、上記で得られた加熱圧縮成形用成形材料（２）〜（６）に変更した以外は、実施例１と同様に操作することにより、成形品（２）〜（６）を作製して、成形品の比重、収縮率、強度及び表面平滑性を評価した。【００７５】
（比較例１：加熱圧縮成形用成形材料（Ｒ−１）の製造）
実施例１で用いた樹脂組成物（Ａ−１）４９３質量部を、樹脂組成物（ＲＡ−１）７１９質量部に変更し、ガラス繊維の量を１９２質量部から２８０質量部に変更した以外は、実施例１と同様に操作することにより、ガラス繊維含有率２８質量％の加熱圧縮成形用成形材料（Ｒ−１）を得た。【００７６】
（比較例２〜６：加熱圧縮成形用成形材料（Ｒ−２）〜（Ｒ−６）の製造）
実施例１で用いた樹脂組成物（Ａ−１）を、樹脂組成物（ＲＡ−２）〜（ＲＡ−６）に変更した以外は、実施例１と同様に操作することにより、加熱圧縮成形用成形材料（Ｒ−２）〜（Ｒ−６）を得た。【００７７】
（加熱圧縮成形用成形材料（Ｒ−１）〜（Ｒ−６）の評価）
実施例１で用いた加熱圧縮成形用成形材料（１）を、上記で得られた加熱圧縮成形用成形材料（Ｒ−１）〜（Ｒ−６）に変更した以外は、実施例１と同様に操作することにより、成形品（Ｒ−１）〜（Ｒ−６）を作製して、成形品の比重、収縮率、強度及び表面平滑性を評価した。【００７８】
上記で得られた加熱圧縮成形用成形材料（１）〜（６）の組成及び評価結果を表３に示す。【００７９】
【表３】
0005885053.tif 000004
【００８０】
上記で得られた加熱圧縮成形用成形材料（Ｒ−１）〜（Ｒ−６）の組成及び評価結果を表４に示す。【００８１】
【表４】
0005885053.tif 000005
【００８２】
実施例１〜６の加熱圧縮成形用成形材料（１）〜（６）から得られた成形品は、いずれも比重が１．５５以下で、成形収縮率が０．０５％以下であり、優れた強度及び表面平滑性を有することが分かった。【００８３】
比較例１は、不飽和ポリエステル樹脂１００質量部に対し、軽質炭酸カルシウムと重質炭酸カルシウムとの合計が上限である２００質量部を超える例であるが、得られた成形品は、比重が大きく、表面平滑性も劣ることが分かった。【００８４】
比較例２は、不飽和ポリエステル樹脂１００質量部に対し、重質炭酸カルシウムが上限である１５０質量部を超える例であるが、得られた成形品の表面平滑性が劣ることが分かった。【００８５】
比較例３は、水素添加スチレン系熱可塑性エラストマーを用いず、スチレン／ブタジエン／スチレンブロック共重合体を用いた例であるが、得られた成形品は、成形収縮率が０．１３％と大きく、表面平滑性も劣ることが分かった。【００８６】
比較例４は、水素添加スチレン系熱可塑性エラストマーを用いず、ポリスチレン樹脂を用いた例であるが、得られた成形品の表面平滑性が著しく劣ることが分かった。【００８７】
比較例５は、不飽和ポリエステル樹脂の原料である多塩基酸成分中に、マレイン酸及び／又はフマル酸を９０モル％以上含有しない例であるが、得られた成形品は、成形収縮率が０．０７％とやや大きく、表面平滑性が劣ると共に、強度が不十分であることが分かった。【００８８】
比較例６は、不飽和ポリエステル樹脂１００質量部に対し、軽質炭酸カルシウムが上限である１５０質量部を超える例であるが、樹脂組成物が高粘度で、キャリアフィルム状に均一塗布することが困難となり、加熱圧縮成形用成形材料を得ることができなかった。
【要約】
不飽和ポリエステル樹脂（ａ１）、水素添加スチレン系熱可塑性エラストマー（ａ２）、軽質炭酸カルシウム（ａ３）、重質炭酸カルシウム（ａ４）及び重合開始剤を含有する樹脂組成物（Ａ）を、ガラス繊維（Ｂ）に含浸して得られる加熱圧縮成形用成形材料であって、前記不飽和ポリエステル樹脂１００質量部に対して、前記水素添加スチレン系熱可塑性エラストマー（ａ２）が３０〜６０質量部、軽質炭酸カルシウム（ａ３）と重質炭酸カルシウム（ａ４）との合計が５０〜２００質量部であり、且つ、軽質炭酸カルシウム（ａ３）が２５〜１５０質量部、前記重質炭酸カルシウム（ａ４）が２５〜１５０質量部であることを特徴とする加熱圧縮成形用成形材料を提供する。この加熱圧縮成形用成形材料は、成形収縮率が小さく、表面平滑性及び強度に優れ、且つ、低比重の成形品が得られる。